(57)【特許請求の範囲】
【請求項１】
液透過性の表面シート、液不透過性の防漏シート及び液保持性の吸収体を具備し、該吸収体の長手方向左右両側縁部上には、立体ガード形成用のシート材が配されて立体ガードが形成されている吸収性物品において、
前記吸収体は、撥水性台紙と吸収本体とを具備しており、
前記撥水性台紙は、カルボキシル化繊維及び／又はカルボキシル基含有バインダーを含む繊維ウェブに、水中で解離して３価の金属イオンを形成する多価金属塩を含有させてなる吸収性物品用紙からなり、その長手方向左右両側部が、吸収本体の長手方向左右両側縁を覆って、その長手方向左右両側縁が吸収本体の表面側の左右両側縁部上に位置するように配されている吸収性物品。
【請求項２】
前記多価金属イオンの配合量が、前記繊維ウェブが含有するカルボキシル基のモル量に対して、当モル以上である請求項１記載の吸収性物品。
【請求項３】
前記吸収性物品用紙が、更に、撥水処理剤を含有する請求項１記載の吸収性物品。
【請求項４】
前記撥水性台紙の前記長手方向左右両側縁は、それぞれ、前記シート材を前記表面シートに固着して形成されている基端よりも前記吸収性物品内方に位置している請求項１記載の吸収性物品。
【請求項５】
前記吸収体は、前記吸収本体の表面側に配された拡散シートを具備している請求項１記載の吸収性物品。
【発明の詳細な説明】
【０００１】
【発明の属する技術分野】
本発明は、湿潤強度に優れた吸収性物品用紙を用いた吸収性物品に関する。
【０００２】
【従来の技術及び発明が解決しようとする課題】
従来より、使い捨ておむつ等の吸収性物品には、例えば、吸収体におけるパルプ繊維ウェブを載置する台紙、防漏シート及び各種弾性部材付設用のキャリヤーシート等に、紙が用いられている。
このような紙には、湿潤強度が要求されるため、湿潤強度を高くするためにカルボキシル基含有バインダー等の各種のバインダーが用いられている。
【０００３】
しかし、従来用いられているバインダーでは、未だ十分な湿潤強度が得られておらず、より高い湿潤強度を有する吸収性物品用紙が要望されている。
【０００４】
従って、本発明の目的は、湿潤時においても高い強度を有する吸収性物品用紙を用いてなる吸収性物品を提供することにある。
【０００５】
【課題を解決するための手段】
本発明は、液透過性の表面シート、液不透過性の防漏シート及び液保持性の吸収体を具備し、該吸収体の長手方向左右両側縁部上には、立体ガード形成用のシート材が配されて立体ガードが形成されている吸収性物品において、前記吸収体は、撥水性台紙と吸収本体とを具備しており、前記撥水性台紙は、カルボキシル化繊維及び／又はカルボキシル基含有バインダーを含む繊維ウェブに、水中で解離して３価の金属イオンを形成する多価金属塩を含有させてなる吸収性物品用紙からなり、その長手方向左右両側部が、吸収本体の長手方向左右両側縁を覆って、その長手方向左右両側縁が吸収本体の表面側の左右両側縁部上に位置するように配されている吸収性物品を提供することにより前記目的を達成したものである。
【０００６】
【発明の実施の形態】
以下、本発明の好ましい一実施形態について説明する。
本発明に係る吸収性物品用紙は、カルボキシル化繊維及び／又はカルボキシル基含有バインダーを含む繊維ウェブに、特定の多価金属塩を含有させてなる。
【０００７】
前記繊維ウェブは、パルプを主成分とするのが好ましい。
前記パルプとしては、針葉樹や広葉樹の化学パルプ（ＬＢＫＰ、ＮＢＫＰ）、半化学パルプ及び機械パルプ等の木材パルプ、これら木材パルプを化学処理したマーセル化パルプ及び架橋パルプ、麻や綿等の非木材系繊維並びにレーヨン繊維等の再生繊維のようなセルロース系繊維等が好ましい。これらの材料のうち、製品コスト、シート強度および抄紙適性等の観点から、木材パルプ、これら木材パルプを化学処理したマーセル化パルプ及び架橋パルプ等が更に一層好ましい。これらの材料は単独で、或いは得られる防水紙の強度や透気度を適宜調整するために二種以上を組み合わせて用いてもよい。
また、得られる吸収性物品用紙の透気度と柔軟性とをコントロールするために、前記パルプと合成パルプとを併用することもできる。この場合、合成パルプの配合量は防水紙の前記パルプ１００重量部に対して好ましくは１００重量部以下、更に好ましくは５〜５０重量部である。合成パルプとしては、ポリエチレン繊維やポリプロピレン繊維等のポリオレフィン樹脂からなる繊維を用いることができ、高密度ポリエチレンや線状低密度ポリエチレンからなる繊維等が特に好ましく用いられる。
【０００８】
本発明において用いられる前記カルボキシル化繊維は、パルプ等の繊維にカルボキシル基を導入してなる繊維であり、水不溶性のものを用いることができるが、エーテル化度０．２〜１．５の水不溶性のカルボキシメチル化パルプが好ましく、エーテル化度０．３〜０．７の水不溶性のカルボキシメチル化パルプが、より湿潤強度を向上させる上で更に好ましい。
また、カルボキシル化繊維には、酸型、ナトリウム塩、カルシウム塩、アルミニウム塩、バリウム塩、亜鉛塩、銅塩、マンガン塩等の種々の塩型があるが、その中でもカルシウム塩またはカルシウム塩を含む混合塩型のものが本発明において好ましく用いられる。
【０００９】
本発明において用いられるカルボキシル基含有バインダーとしては、多糖誘導体、合成高分子、天然物が挙げられる。
多糖誘導体としては、カルボキシメチルセルロース、カルボキシエチルセルロース、カルボキシメチル化澱粉等が挙げられる。これらの中でもカルボキシメチルセルロースが特に好ましい。
合成高分子としては、不飽和カルボン酸の重合体または２種以上の不飽和カルボン酸の共重合体、あるいは、不飽和カルボン酸と該不飽和カルボン酸と共重合可能な単量体との共重合体が挙げられる。かかる不飽和カルボン酸としては、アクリル酸、メタクリル酸、イタコン酸、クロトン酸、無水マレイン酸、マレイン酸、フマール酸等が例示される。不飽和カルボン酸と共重合可能な単量体としては、これら不飽和カルボン酸のエステル、酢酸ビニル、エチレン等のオレフィン、アクリルアミド、ビニルエーテル等が挙げられる。中でも不飽和カルボン酸がアクリル酸、メタクリル酸であるのが好ましく、例えばポリアクリル酸、ポリメタクリル酸、アクリル酸−メタクリル酸共重合体、アクリル酸またはメタクリル酸とアクリル酸アルキルまたはメタクリル酸アルキルとの共重合体等が挙げられる。
天然物としては、アルギン酸、ザンサンガム、ジエランガム、タラガントガム、ペクチン等を用いることができる。
【００１０】
なお、前記カルボキシル化繊維を用いた場合には、パルプ及び合成パルプを用いなくても良い。
即ち、前記繊維ウェブは、以下のように構成することができる。
▲１▼構成繊維がカルボキシル化繊維のみからなる繊維ウェブ
▲２▼構成繊維がカルボキシル化繊維と他の繊維（前記パルプ及び前記合成パルプ）との混合物からなる繊維ウェブ
▲３▼構成繊維がカルボキシル化繊維のみからなり、更にカルボキシル基含有バインダーを含有する繊維ウェブ
▲４▼構成繊維がカルボキシル化繊維と他の繊維との混合物からなり、更にカルボキシル基含有バインダーを含有する繊維ウェブ
▲５▼構成繊維が他の繊維のみからなり、更にカルボキシル基含有バインダーを含有する繊維ウェブ
【００１１】
前記▲１▼〜▲４▼の構成における前記繊維ウェブにおけるカルボキシル化繊維の含有量は、繊維ウェブ全体の重量中１０〜１００重量％とするのが好ましく、２０〜５０重量％とするのが更に好ましい。また、前記▲３▼〜▲５▼の構成におけるカルボキシル基含有バインダーの含有量は、バインダーを含まない繊維ウェブ１００重量部に対し０．５〜１０重量部とするのが好ましく、１．０〜５重量部とするのが更に好ましい。
それぞれ前記下限値以上とすることにより、強度付与効果を良好に発現させることができ、前記上限値以下とすることにより、コストや風合いにも優れるものとすることができる。
【００１２】
また、繊維ウェブには、更に、撥水処理剤を含有させることもでき、該撥水処理剤を含有させることにより、本発明の吸収性物品用紙に撥水性を付与できる。これにより、より一層湿潤強度を向上させることができ、後述する吸収性物品のように、吸収体の台紙として用いた場合に、防漏シートの使用量を低減させて、ムレ防止性を向上させることもできる。なお、ここで「撥水性」とは、未処理の紙に比して水を吸収する性質がおさえられた状態を意味し、具体的には、後述のクレム吸水高さを満足する程度の物性を有することを意味する。
前記撥水処理剤としては、サイズ剤、フッ素系又はシリコーン系の処理剤等が挙げられるが、コストや処理方法の利便性等からサイズ剤が好ましく用いられる。
前記サイズ剤としては、使用法によって無添サイズ剤および表面サイズ剤に分類されるが、本発明においては一般的に使用されているサイズ剤を使用することができる。前記サイズ剤を原料別に区分すると、ロジンサイズ剤、ワックスサイズ剤、石油樹脂サイズ剤、合成サイズ剤等があり、成分としては、天然ロジン・無水マレイン酸共重合体、水素添加ロジン・無水マレイン酸共重合物、ロジン・無水マレイン酸共重合体ワックスエマルジョン、石油樹脂・無水マレイン酸共重合物、アルキル・ケテン・ダイマー、アルケニル無水こはく酸、無水ステアリン酸等が挙げられるが、これらに制限されるものではない。
前記サイズ剤の配合量は、サイズ剤を含まない繊維ウェブ１００重量部に対して、０．０５〜５重量部とするのが好ましく、０．５〜３重量部とするのが更に好ましい。０．０５重量部以上とすることにより、撥水処理効果を得ることができ、５重量部以下とすることにより、コスト的に有利である。
【００１３】
また、前記サイズ剤の定着のためにサイズ剤定着剤を配合してもよい。該サイズ剤定着剤としては、硫酸バンド、アルミン酸ソーダ、ポリ塩化アルミニウム等が使用され、該サイズ剤の重量１００重量部に対して５０〜４００重量部配合するのが望ましい。
【００１４】
また、本発明において用いられる前記多価金属塩は、水に溶けると水中で解離して３価の多価金属イオンを生成する化合物である。なお、前記多価金属塩は、水に溶けなくても多価金属イオンを生成してもよい。
多価金属イオンとしては、Ａｌ3+、Ｆｅ3+等が挙げられる。
前記多価金属塩としては、ＡｌＣｌ3 、Ａｌ（ＯＨ）3 、ＦｅＣｌ3 等挙げられるが、中でも、ＡｌＣｌ3 が安全性、着色防止性、溶解性の点から好ましい。
【００１５】
前記多価金属塩の配合量は、前記繊維ウェブが含有するカルボキシル基のモル量１モルに対して、１モル（当モル）以上であるのが好ましく、１．５〜３モルであるのが更に好ましい。該配合量を当モル以上とすることにより、強度発現の効果が十分に得られる。
【００１６】
本発明に係る吸収性物品用紙には、必要に応じて染料や顔料等の通常この種の紙に用いられる添加物等を本発明の所望の効果を損なわない範囲で添加することもできる。
【００１７】
本発明に係る吸収性物品用紙は、その透気度が好ましくは２〜９００ｓｅｃ／（３００ｍｌ・３２枚）、更に好ましくは３０〜１５０ｓｅｃ／（３００ｍｌ・３２枚）であり、坪量が好ましくは１４〜６０ｇ／ｍ2、更に好ましくは１６〜２５ｇ／ｍ2であるのが好ましい。
【００１８】
前記透気度を２ｓｅｃ／（３００ｍｌ・３２枚）以上とすると、おむつ製造ラインにおいて、搬送性が良くなり、生産性が向上する。９００ｓｅｃ／（３００ｍｌ・３２枚）以下とすると、生産性が良好となる。
前記坪量が１４ｇ／ｍ2 以上であると、一般に台紙の強度が十分となり、加工上あるいは製品の実使用で破れが生じにくくなる。６０ｇ／ｍ2 以下とすると、コスト的に十分なメリットがあり、製品にゴワツキ感が出ることもない。
【００１９】
また、前記透気度は、ＪＩＳ−Ｐ８１４１に準じて測定する。即ち、吸収性物品用紙を７０×７０ｍｍに裁断し、３２枚重ね、透気度測定器〔熊谷理機工業（株）社製のＧＵＲＬＥＹ  ＤＥＮＳＯＭＥＴＥＲ（商品名）〕を用いて、３００ｍｌの空気が透過するのに要する時間を測定し、これを透気度とした。
【００２０】
また、吸収性物品用紙が、前記撥水処理剤により撥水処理されたものである場合には、クレム吸水高さは好ましくは５ｍｍ／１０ｍｉｎ以下、更に好ましくは０ｍｍ／１０ｍｉｎである。クレム吸水高さを、５ｍｍ／１０ｍｉｎ以下とすると、吸収体の台紙や防漏シート等として適用した場合に、特に体圧のかからない状態においても吸収体からのにじみを抑制することができる程度の撥水性が得られる。
ここで、前記クレム吸水高さは、ＪＩＳ−Ｐ８１４１に準じて測定する。即ち、撥水性台紙を、幅２０ｍｍ、長さ２００ｍｍの短冊状に裁断した後、長手方向にを鉛直方向にして、下端から１５ｍｍの部分までをイオン交換水に浸した。水に浸してから１０分後に水が何ｍｍ吸い上げられたかを測定し、これをクレム吸水高さする。
【００２１】
また、本発明に係る吸収性物品用紙は、一般に用いられている湿式抄紙法によって製造され、カルボキシル器含有バインダー及び多価金属イオンは、抄紙時に混合するか又は、抄紙後に塗工して、添加できる。
【００２２】
以下、図面を参照して、前述した本発明に係る吸収性物品用紙を用いた本発明の吸収性物品について説明する。
本実施形態の吸収性物品としての使い捨ておむつ１は、図１及び２に示すように、液透過性の表面シート２、液不透過性の防漏シート３、及び液保持性の吸収体４を具備し、吸収体４の長手方向左右両側縁部上には、立体ガード形成用のシート材６１が配されて立体ガード６が形成されている。
本実施形態の使い捨ておむつ１は、背側部Ｂの左右両側縁部Ｂ１，Ｂ２に使用時止着用のファスニングテープ１１が配されている、いわゆる展開型の使い捨ておむつである。そして、使用時に着用者のウエスト回りに位置するウエスト部８及び脚回りに位置するレッグ部７には、それぞれウエスト弾性部材８１及びレッグ弾性部材７１が配されて、ウエストギャザー及びレッグギャザーを形成している。また、立体ガード６の自由端６３には、立体ガード弾性部材６４が配されている。
【００２３】
本実施形態の使い捨ておむつ１は、吸収体４は、撥水性台紙４１と、吸収本体４２とを具備している。
そして、撥水性台紙４１は、上述の撥水処理剤を含有する本発明に係る吸収性物品用紙からなり、その長手方向左右両側部が、吸収本体４２ａの長手方向左右両側縁を覆って、その長手方向左右両側縁４１ａが吸収本体４２の表面側の左右両側縁部上に位置するように配されている。
【００２４】
更に詳述すると、立体ガード６は、吸収体４上、更に望ましくは吸収性物品の長手方向全域に亘って設けられている。吸収体４の存在しない部分、即ち、おむつの腹側部Ａ及び背側部Ｂのウエスト部８においては、シート材６１は、全面が表面シート２に固着されている。
【００２５】
防漏シート３の側縁３ａは、吸収体４の裏面側に位置するように且つその側縁３ａが吸収体４の側縁４ａよりも使い捨ておむつ外方に位置しないように、配されている。本実施形態においては、吸収体４の側縁４ａとほぼ同じ位置になるように配されている。
防漏シート３の裏面側には、外層不織布５が配されており、外層不織布５とシート材６１とは、共に、吸収体４の側縁４ａよりも使い捨ておむつの外方側に向けて延出され、延出された外層不織布５とシート材６１とが積層されてレッグ部７、ひいてはレッグギャザーを形成している。即ち、レッグ弾性部材７１は、外層不織布５とシート材６１とにより狭持固定されている。
また、外層不織布５は、中央部分が括れた砂時計状であり、おむつの外形を形成している。また、防漏シート３及び吸収体４は、長方形状であり、外層不織布５の中央部分に配されている。また、表面シート２も長方形状であり、吸収体４の長手方向両端縁からおむつ外方に延出されて、外層不織布５と積層されてウエスト部８を形成している。このため、ウエスト弾性部材８１は、外層不織布５と表面シート２により狭持固定されている。
【００２６】
表面シート２は、防漏シート３の表面側に位置するように且つその側縁２ａが吸収体４の側縁４ａよりも使い捨ておむつ外方に位置しないように、配されており、基端６０は、シート材６１を表面シート２に固着して形成されている。本実施形態においては、表面シート２の側縁２ａは、吸収体４の側縁４ａより内側に位置するように配されている。なお、図２においては、基端６０を明瞭にするために、便宜上、基端６０においてのみシート材６１が表面シート２に固着されているように記載しているが、シート材６１は、基端６０より外方においては、全面を表面シート２及び撥水性台紙４１に固着させるのが好ましい。
【００２７】
吸収体４は、吸収本体４２の表面側に配された拡散シート４３を具備しており、撥水性台紙４１は、拡散シート４３上方にまで巻き上げられている。
図２において、撥水性台紙４１の側縁４１ａは、基端６０よりも、使い捨ておむつ内方に位置するようになされている。撥水性台紙４１の側縁４１ａと吸収本体４２の側縁４２ａとの間の距離は、ベビー用の使い捨ておむつにおいては０〜６０ｍｍとするのが好ましく、撥水性台紙４１の側縁４１ａと基端６０との間の距離は、ベビー用の使い捨ておむつにおいては０〜２０ｍｍとするのが好ましい。その他、生理用ナプキンや大人用使い捨ておむつ等製品の寸法が大きく異なるものにおいては、適宜寸法を選択することができる。
なお、上述の説明における位置や距離は、それぞれ、使い捨ておむつを平面視した場合の位置及び距離である。
【００２８】
また、ファスニングテープ１１は、その固定部１１ａにおいて、外層不織布５に固定されているが、本実施形態においては、図１に示すように、補強のために補強用シート１２を配している。補強用シート１２は、外層不織布５とシート材６１とにより、接着剤を介して狭持固定されている。
【００２９】
本実施形態の使い捨ておむつにおける前記撥水性台紙以外の部材は、通常使い捨ておむつに用いられる形成材料を特に制限なく用いて形成することができる。
【００３０】
本実施形態の使い捨ておむつ１は、上述の本発明に係る吸収性物品用紙を吸収体の台紙として用いて構成されており、該台紙が湿潤時においても高い強度を有するものであるため、他の部材を用いなくても十分な強度を発揮し得、従来の使い捨ておむつよりも構成材料の使用量を低減することができると共に、台紙を上述のように配することができ、側部からの漏れ防止性も向上させることができる。
そして、このように強度が高く、撥水性も有する紙を台紙として用いることにより、図２に示すように、防漏シートの使用範囲を必要最小限の範囲にとどめることができ、レッグ部等に防漏シートを配する必要がないため、通気性を向上させることができ、ムレやかぶれを効率的に防止できる。
【００３１】
本実施形態の使い捨ておむつ１は、従来の使い捨ておむつを製造する際に用いられる手法を特に制限なく用いて、上述の構成の使い捨ておむつを製造することにより得られる。
【００３２】
【実施例】
〔実施例１〜４及び比較例１，２〕
針葉樹材晒しクラフトパルプ（ＮＢＫＰ）１００重量部を原料として、坪量２０ｇ／ｍ2になるように抄紙し、得られた紙に〔表１〕に示す配合で、カルボキシメチルセルロース（ＣＭＣ）及び多価金属塩としてのＡｌＣｌ3 を、〔表１〕に示す塗工方法にて該紙に塗工することにより添加し、本発明に係る吸収性物品用紙を得た。得られた吸収性物品用紙の湿潤強度を測定した。
湿潤強度は、以下のようにして測定した。
得られた紙を原反の流れ方向（ＭＤ）に幅５０ｍｍ、流れ方向と直交する方向（ＣＤ）に長さ１５０ｍｍの試験片を切り出した。この試験片について、水を含ませたスポンジを接触させて湿潤状態とした後、テンシロン引張試験機〔（株）オリエンテック社製〕を用い、チャック間５０ｍｍ、ＣＤ方向の引張速度３００ｍｍ／ｍｉｎで引張試験を行い破断時の強度を測定し、これを湿潤強度とした。
【００３３】
得られた吸収性物品用紙を台紙として、該紙上にパルプ／吸収ポリマーからなる混合体を積層し、吸収性物品の吸収体を得た。得られた吸収体の下に炭酸カルシウム／ポリエチレン（ＰＥ）からなる多孔湿シートを防漏シートとして配し、さらに、吸収体の上方にポリプロピレン（ＰＰ）／ＰＥ複合繊維から成る不織布を表面シートとして配し、図１及び２に示す使い捨ておむつを得た。得られたおむつは、モニターテスト後に回収し、台紙の破れをカウントして、吸収性物品用紙の評価を行った。
また、比較例として〔表１〕に示す配合量でＣＭＣを添加し、〔表１〕に示す金属イオンを添加してなる紙を得、同様に評価した。
なお、モニターテスト（実用テスト）は、モニター１０名に対し、オムツを各３０枚提供し、普段使用しているとおりの通常の使用状況で使用してもらうことにより行った。
【００３４】
【表１】
0003989130.tif 000002
【００３５】
〔実施例５〕
前記の実施例２で抄紙して得られた紙に、あらかじめサイズ剤として、ロジンサイズ剤を該紙１００重量部に対して１．５重量部添加した以外は、実施例１と同様にして、撥水性の吸収性物品用紙を得た。得られた吸収性物品用紙を用いた以外は、実施例２と同様にして本発明の吸収性物品としての使い捨ておむつを得た。得られた使い捨ておむつは、用いた吸収性物品用紙が高い湿潤強度と漏れ防止性能とを有するため、強度及び漏れ防止性能に優れたものであった。
【００３６】
〔実施例６〕
実施例５で抄紙した紙において、フラッフパルプ（ＮＢＫＰ）１００重量部に対し、カルボキシメチル化パルプ１００重量部を混合して用いた以外は、実施例５と同様にして撥水性の吸収性物品用紙を得た。
実施例５及び６についても、実施例１と同様に評価した。
なお、上述の各実施例においては、ＮＢＫＰのみを使用した配合系を示したが、紙の均一性や柔軟性を付与する目的で、広葉樹材晒しクラフトパルプ（ＬＢＫＰ）を配合してもよい。
【００３７】
【発明の効果】
本発明の吸収性物品は、その台紙が湿潤時においても高い強度を有するものであるため、防漏シートの使用量を低減でき、ムレ防止性に優れたものである。
【図面の簡単な説明】
【図１】図１は、本発明の吸収性物品としての使い捨ておむつの１実施形態を示す斜視図である。
【図２】図２は、図１のＸ−Ｘ断面を模式的に示す断面図である。
【符号の説明】
１    使い捨ておむつ
１１    ファスニングテープ
１２    補強用シート
２    表面シート
３    防漏シート
４    吸収体
４１    撥水性台紙
４２    吸収本体
４３    拡散シート
５    外層不織布
６    立体ガード
６０    基端
６１    シート材
６３    自由端
６４    立体ガード弾性部材
７    レッグ部
７１    レッグ弾性部材
８    ウエスト部
８１    ウエスト弾性部材
Ａ    腹側部
Ｂ    背側部
【図１】
0003989130.tif 000003
【図２】
0003989130.tif 000004